(57)【要約】      （修正有）【課題】工程が簡単で、且つ伝導度と透過率に優れた大面積の透明導電膜を提供する。【解決手段】溶液工程を通じて、１）透明基材１に、有機酸金属塩を含む透明層溶液を塗布して透明層２を形成する段階と、２）前記透明層２に、無機あるいは有機の銀化合物と、アンモニウムカルバメート系化合物、アンモニウムカーボネート系化合物、アンモニウムバイカーボネート系化合物又はこれらの混合物とを反応させて得られる銀錯体化合物を含有する導電層溶液を塗布して導電層３を形成する段階と、を含むことを特徴とし、３）導電膜の経時変化を防ぐための保護層４を形成する段階を更に含む。【選択図】図１
2014013750.tif 000002
【特許請求の範囲】
【請求項１】
透明基材に、有機酸金属塩を含む透明層溶液を塗布して透明層を形成する段階と、
前記透明層に、下記化学式１で表される銀化合物と、化学式２のアンモニウムカルバメート系化合物、化学式３のアンモニウムカーボネート系化合物、化学式４のアンモニウムバイカーボネート系化合物またはこれらの混合物とを反応させて得られる銀錯体化合物を含有する導電層溶液を塗布して導電層を形成する段階と、
を含むことを特徴とする、透明導電膜の製造方法。
［化学式１］  
2014013750.tif 000008
［化学式２］
2014013750.tif 000009
［化学式３］
2014013750.tif 000010
［化学式４］  
2014013750.tif 000011
（式中、Ｘは、酸素、硫黄、ハロゲン、シアノ、シアネート、カーボネート、ニトレート、ニトライト、サルフェート、ホスフェート、チオシアネート、クロレート、パークロレート、テトラフロロボレート、アセチルアセトネート、カルボキシレート、及びこれらの誘導体から選ばれる置換基であり、
ｎは、１〜４の整数であり、
Ｒ１〜Ｒ６は、互いに独立して、脂環族アルキル基またはアリールやアラルキル（ａｒａｌｋｙｌ）基、官能基が置換されたアルキル及びアリール基、ヘテロ環化合物と高分子化合物、及びこれらの誘導体から選択される置換基であって、Ｒ１とＲ２またはＲ４とＲ５は、互いに独立して、ヘテロ原子が含まれるか含まれないアルキレンで連結されて環を形成することができる。）
【請求項２】
透明基材が、ポリイミド（ＰＩ）、ポリエチレンテレフタレート（ＰＥＴ）、ポリエチレンナフタレート（ＰＥＮ）、ポリエーテルスルホン（ＰＥＳ）、ナイロン（Ｎｙｌｏｎ）、ポリテトラフルオロエチレン（ＰＴＦＥ）、ポリエーテルエーテルケトン（ＰＥＥＫ）、ポリカーボネート（ＰＣ）、ポリアリレート（ＰＡＲ）またはガラスであることを特徴とする、請求項１に記載の透明導電膜の製造方法。
【請求項３】
有機酸金属塩が、炭素数３〜２８個の有機酸を含む有機酸金属塩であることを特徴とする、請求項１に記載の透明導電膜の製造方法。
【請求項４】
有機酸金属塩の有機酸が、ブチル酸（ｂｕｔｙｒｉｃ  ａｃｉｄ）、バレリン酸（ｖａｌｅｒｉｃ  ａｃｉｄ）、アクリル酸（ａｃｒｙｌｉｃ  ａｃｉｄ）、ピバル酸（ｐｉｖａｌｉｃ  ａｃｉｄ）、ｎ−ヘキサン酸（ｈｅｘａｎｏｉｃ  ａｃｉｄ）、ｔ−オクタン酸（ｏｃｔａｎｏｉｃ  ａｃｉｄ）、２−エチル−ヘキサン酸（２−ｅｔｈｙｌ−ｈｅｘａｎｏｉｃ  ａｃｉｄ）、ネオデカン酸（ｎｅｏｄｅｃａｎｏｉｃ  ａｃｉｄ）、ラウリン酸（ｌａｕｒｉｃ  ａｃｉｄ）、ステアリン酸（ｓｔｅａｒｉｃ  ａｃｉｄ）、オレイン酸（ｏｌｅｉｃ  ａｃｉｄ）、ナフテン酸（ｎａｐｈｔｈｅｎｉｃ  ａｃｉｄ）、ドデカン酸（ｄｏｄｅｃａｎｏｉｃ  ａｃｉｄ）またはリノール酸（ｌｉｎｏｌｅｉｃ  ａｃｉｄ）から選択されることを特徴とする、請求項３に記載の透明導電膜の製造方法。
【請求項５】
有機酸金属塩における金属が、Ｌｉ、Ｎａ、Ｋ、Ｒｂ、Ｃｓ、Ｂｅ、Ｍｇ、Ｃａ、Ｓｒ、Ｂａ、Ｔｉ、Ｖ、Ｍｎ、Ｆｅ、Ｃｏ、Ｎｉ、Ｃｕ、Ｚｎ、Ｙ、Ｚｒ、Ｎｂ、Ｍｏ、Ｒｕ、Ｒｈ、Ｐｄ、Ａｇ、Ｃｄ、Ｈｆ、Ｔａ、Ｗ、Ｒｅ、Ｏｓ、Ｉｒ、Ｐｔ、Ａｕ、Ｈｇ、Ａｌ、Ｇａ、Ｉｎ、Ｔｌ、Ｇｅ、Ｓｎ、Ｐｂ、Ｓｂ、Ｂｉ、Ｌａ、Ｃｅ、Ｐｒ、Ｎｄ、ＳｍまたはＥｕから選択されることを特徴とする、請求項３に記載の透明導電膜の製造方法。
【請求項６】
有機酸金属塩が、ｎ−ヘキサン酸マンガン、ｔ−オクタン酸マグネシウム、ナフテン酸リチウム、ネオデカン酸カリウム、２−エチルヘキサン酸銀、ネオデカン酸亜鉛、ステアリン酸コバルト、ナフテン酸ニッケル、ナフテン酸アルミニウム、ナフテン酸マグネシウム、ナフテン酸バリウム、ナフテン酸マンガン、ナフテン酸亜鉛、ナフテン酸バナジウム、ナフテン酸ジルコニウム、ナフテン酸ストロンチウム、オレイン酸錫、ｔ−オクタン酸インジウム、ジアクリル酸亜鉛、ネオデカン酸コバルト、２−エチルヘキサン酸銅、ステアリン酸鉄、オレイン酸ニッケル、ネオデカン酸カルシウム、ネオデカン酸バリウム、ドデカン酸セシウム、リノール酸鉛またはナフテン酸セリウムから１種以上選択されて、単独または混合されて使用されることを特徴とする、請求項５に記載の透明導電膜の製造方法。
【請求項７】
有機酸金属塩が、透明層溶液の全重量に対して０．０１〜１０重量％であることを特徴とする、請求項１に記載の透明導電膜の製造方法。
【請求項８】
前記銀化合物が、酸化銀、チオシアネート化銀、シアン化銀、シアネート化銀、炭酸銀、硝酸銀、亜硝酸銀、硫酸銀、燐酸銀、過塩素酸化銀、四フッ素ボレート化銀、アセチルアセトネート化銀、酢酸銀、乳酸銀、シュウ酸銀、及びこれらの誘導体から選ばれる１種または２種以上の混合物であることを特徴とする、請求項１に記載の透明導電膜の製造方法。
【請求項９】
Ｒ１〜Ｒ６が、互いに独立して、シクロプロピル、シクロペンチル、シクロヘキシル、アリール、ヒドロキシ、メトキシ、メトキシエチル、メトキシプロピル、シアノエチル、エトキシ、ブトキシ、ヘキシルオキシ、メトキシエトキシエチル、メトキシエトキシエトキシエチル、ヘキサメチレンイミン、モルホリン、ピペリジン、ピペラジン、エチレンジアミン、プロピレンジアミン、ヘキサメチレンジアミン、トリエチレンジアミン、ピロール、イミダゾール、ピリジン、カルボキシメチル、トリメトキシシリルプロピル、トリエトキシシリルプロピル、フェニル、メトキシフェニル、シアノフェニル、フェノキシ、トリル、ベンジル、ポリアリルアミン、ポリエチレンアミン、及びこれらの誘導体から選ばれることを特徴とする、請求項１に記載の透明導電膜の製造方法。
【請求項１０】
前記化学式２のアンモニウムカルバメート系化合物は、２―メトキシエチルアンモニウム２−メトキシエチルカルバメート、２−シアノエチルアンモニウム２−シアノエチルカルバメート、ヘキサメチレンイミンアンモニウムヘキサメチレンイミンカルバメート、モルホリニウムモルホリンカルバメート、ピリジニウムエチルヘキシルカルバメート、トリエチレンジアミニウムイソプロピルバイカルバメート、ベンジルアンモニウムベンジルカルバメート、トリエトキシシリルプロピルアンモニウムトリエトキシシリルプロピルカルバメート、及びこれらの誘導体からなる群から選ばれた１種または２種以上の混合物であり、
前記化学式３のアンモニウムカーボネート系化合物は、２−メトキシエチルアンモニウム２−メトキシエチルカーボネート、２−シアノエチルアンモニウム２−シアノエチルカーボネート、ヘキサメチレンイミンアンモニウムヘキサメチレンイミンカーボネート、モルホリンアンモニウムモルホリンカーボネート、ベンジルアンモニウムベンジルカーボネート、トリエトキシシリルプロピルアンモニウムトリエトキシシリルプロピルカーボネート、トリエチレンジアミニウムイソプロピルカーボネート、及びこれらの誘導体から選択される１種または２種以上の混合物であり、
前記化学式４のアンモニウムバイカーボネート系化合物は、２−メトキシエチルアンモニウムバイカーボネート、２−シアノエチルアンモニウムバイカーボネート、ピリジニウムバイカーボネート、トリエチレンジアミニウムバイカーボネート、及びこれらの誘導体から選択される１種または２種以上の混合物であることを特徴とする、請求項１に記載の透明導電膜の製造方法。
【請求項１１】
導電層溶液が、溶媒、安定剤、薄膜補助剤、分散剤、バインダー樹脂、還元剤、界面活性剤、湿潤剤、揺変剤またはレベリング剤から選択される１種以上の添加剤をさらに含むことを特徴とする、請求項１に記載の透明導電膜の製造方法。
【請求項１２】
前記溶媒が、水、アルコール、グリコール、アセテート、エーテル、ケトン、脂肪族炭化水素、芳香族炭化水素、またはハロゲン化炭化水素系溶媒から選択される１種または２種以上の混合物であることを特徴とする、請求項１１に記載の透明導電膜の製造方法。
【請求項１３】
前記安定剤が、アミン化合物、下記化学式２のアンモニウムカルバメート系化合物、下記化学式３のアンモニウムカーボネート系化合物、下記化学式４のアンモニウムバイカーボネート系化合物、リン化合物または硫黄化合物から選択される１種以上であることを特徴とする、請求項１１に記載の透明導電膜の製造方法。
［化学式２］
2014013750.tif 000012
［化学式３］
2014013750.tif 000013
［化学式４］  
2014013750.tif 000014
（上記化学式２乃至４において、Ｒ１〜Ｒ６は、互いに独立して、脂環族アルキル基またはアリールやアラルキル（ａｒａｌｋｙｌ）基、官能基が置換されたアルキル及びアリール基、ヘテロ環化合物と高分子化合物、及びこれらの誘導体から選択される置換基であって、Ｒ１とＲ２またはＲ４とＲ５は、互いに独立して、ヘテロ原子が含まれるか含まれないアルキレンで連結されて環を形成することができる。）
【請求項１４】
リン化合物が、下記化学式５乃至７で表される化合物から選択されることを特徴とする、請求項１３に記載の透明導電膜の製造方法。
［化学式５］
Ｒ３Ｐ
［化学式６］
（ＲＯ）３Ｐ
［化学式７］
（ＲＯ）３ＰＯ
（式中、Ｒは、炭素数１〜２０のアルキルまたはアリール基から選択される置換基である。）
【請求項１５】
硫黄化合物が、ブタンチオール、ｎ−ヘキサンチオール、ジエチルサルファイド、テトラヒドロチオフェン、アリルジサルファイド、メルカプトベンゾチアゾール、アルキルメルカプトアセテート、またはオクチルチオグリコレートから選択されることを特徴とする、請求項１３に記載の透明導電膜の製造方法。
【請求項１６】
薄膜補助剤が、有機酸、有機酸アンモニウム塩、または有機酸金属塩から選択される１種または２種以上の混合物であることを特徴とする、請求項１１に記載の透明導電膜の製造方法。
【請求項１７】
有機酸が、酢酸（ａｃｅｔｉｃ  ａｃｉｄ）、シュウ酸（ｏｘａｌｉｃ  ａｃｉｄ）、クエン酸（ｃｉｔｒｉｃ  ａｃｉｄ）、乳酸（Ｌａｃｔｉｃ  ａｃｉｄ）、マレイン酸（ｍａｌｅｉｃ  ａｃｉｄ）、アクリル酸（ａｃｒｙｌｉｃ  ａｃｉｄ）、ブチル酸（ｂｕｔｙｒｉｃ  ａｃｉｄ）、バレリン酸（ｖａｌｅｒｉｃ  ａｃｉｄ）、ピバル酸（ｐｉｖａｌｉｃ  ａｃｉｄ）、ｎ−ヘキサン酸（ｈｅｘａｎｏｉｃ  ａｃｉｄ）、ｔ−オクタン酸（ｏｃｔａｎｏｉｃ  ａｃｉｄ）、２−エチル−ヘキサン酸（２−ｅｔｈｙｌ−ｈｅｘａｎｏｉｃ  ａｃｉｄ）、ネオデカン酸（ｎｅｏｄｅｃａｎｏｉｃ  ａｃｉｄ）、ラウリン酸（ｌａｕｒｉｃ  ａｃｉｄ）、ステアリン酸（ｓｔｅａｒｉｃ  ａｃｉｄ）、オレイン酸（ｏｌｅｉｃ  ａｃｉｄ）、ナフテン酸（ｎａｐｈｔｈｅｎｉｃ  ａｃｉｄ）、ドデカン酸（ｄｏｄｅｃａｎｏｉｃ  ａｃｉｄ）またはリノール酸（ｌｉｎｏｌｅｉｃ  ａｃｉｄ）から選択されて、有機酸金属塩の金属が、Ａｕ、Ｃｕ、Ｚｎ、Ｎｉ、Ｃｏ、Ｐｄ、Ｐｔ、Ｔｉ、Ｖ、Ｍｎ、Ｆｅ、Ｃｒ、Ｚｒ、Ｎｂ、Ｍｏ、Ｗ、Ｒｕ、Ｃｄ、Ｔａ、Ｒｅ、Ｏｓ、Ｉｒ、Ａｌ、Ｇａ、Ｇｅ、Ｉｎ、Ｓｎ、Ｓｂ、Ｐｂ、Ｂｉ、Ｓｍ、Ｅｕ、ＡｃまたはＴｈから選択されることを特徴とする、請求項１６に記載の透明導電膜の製造方法。
【請求項１８】
導電層の形成後、無機酸化物またはメルカプタン化合物を塗布して保護層を形成する段階をさらに含むことを特徴とする、請求項１に記載の透明導電膜の製造方法。
【請求項１９】
無機酸化物が、シリカ（ＳｉＯ２）、二酸化チタン、ジルコニア、または酸化亜鉛から選択される１種または２種以上の混合物であることを特徴とする、請求項１８に記載の透明導電膜の製造方法。
【請求項２０】
メルカプタン化合物は、炭素数が２〜２４個のアルキルまたはアリールグループが導入されたメルカプタン化合物から選択されることを特徴とする、請求項１８に記載の透明導電膜の製造方法。
【請求項２１】
メルカプタン化合物が、１−ヘキシルメルカプタン、ドデシルメルカプタン、ラウリルメルカプタン、ヘキサデシルメルカプタン、オクタデシルメルカプタン、ベンゾメルカプタン、メルカプトアセト酸、メルカプトベンジルアルコール、メルカプトエタノール、メルカプトエチルエーテル、メルカプトイミダゾール、メルカプトピリジン、メルカプトフェノール、１，２−エタンジチオール、１，２−プロパンジチオールまたは２，３−ジメルカプト−１−プロパノールから選択される１種または２種以上の混合物であることを特徴とする、請求項１９に記載の透明導電膜の製造方法。
【請求項２２】
塗布方法が、スピンコーティング、ロールコーティング、スプレーコーティング、ディップコーティング、フロー（ｆｌｏｗ）コーティング、ドクターブレード（ｄｏｃｔｏｒ  ｂｌａｄｅ）とディスペンシング、インクジェットプリンティング、オフセットプリンティング、スクリーンプリンティング、パッド（ｐａｄ）プリンティング、グラビアプリンティング、フレキソプリンティング、ステンシルプリンティング、インプリンティング（ｉｍｐｒｉｎｔｉｎｇ）、ゼログラフィー（ｘｅｒｏｇｒａｐｈｙ）、リソグラフィー方法から選択されることを特徴とする、請求項１または１８に記載の透明導電膜の製造方法。
【請求項２３】
透明層溶液の塗布後、導電層溶液の塗布後、または無機酸化物の塗布後に、熱処理段階をさらに含むことを特徴とする、請求項１または１８に記載の透明導電膜の製造方法。
【発明の詳細な説明】
【技術分野】
【０００１】
本発明は、特殊な構造を有する銀錯体化合物と有機酸金属塩を利用して、少なくとも１層以上の複合多層膜から構成された透明導電膜を形成する方法に関し、より詳細には、溶液工程を通じて、抵抗特性及び透過率に優れた透明導電膜及びこれを製造する方法に関する。
【背景技術】
【０００２】
一般に、透明導電膜は、表示素子の電源印加用、家電機器の電子波遮蔽膜、ＬＣＤ、ＯＬＥＤ、ＦＥＤ、ＰＤＰ、フレキシブルディスプレイ、電子ペーパーなどの各種ディスプレイ分野の透明電極など、電気電子装備の必須的な構成要素として使用されており、現在、主に使用されている透明導電膜素材としては、ＩＴＯ（Ｉｎｄｉｕｍ−Ｔｉｎ  ｏｘｉｄｅ）、ＡＴＯ（Ａｎｔｉｍｏｎｙ−Ｔｉｎ  Ｏｘｉｄｅ、ＡＺＯ（Ａｎｔｉｍｏｎｙ−Ｚｉｎｃ  Ｏｘｉｄｅ）などのような無機酸化物導電性素材を使用している。
【０００３】
透明導電膜は、前記素材を、通常的に使用されているスパッタリング法、イオンビーム法または真空蒸着法などにより製造すると、高い伝導性と透過率に優れた導電膜を製造することができるが、真空装備による設備投資費が大きくて、大量生産及び大型化に難しい点があり、特に、プラスチックフィルムのような低温工程が要求される透明基板には限界がある。スパッタリング工程により蒸着時、酸素分圧と温度などの条件によって透明導電膜の組成が変わりつつ、薄膜の透過率と抵抗が急激に変化する現象が発生する。したがって、安価化と大型化に適したスピンコーティング、スプレーコーティング、浸漬コーティング、プリンティングなどのような湿式コーティング法を利用してコーティングした後、焼成して透明導電膜を使用する方法などが提案されているが、例えば、大韓民国特許公開第１９９９−０１１４８７号には、金属微粒子と結合剤を利用した透明導電膜が開示されており、大韓民国特許公開第１９９９−０６４１１３号には、酸化錫に中空形炭化微細繊維を添加した透明導電膜用組成物が開示されており、大韓民国特許公開第２０００−００９４０５号には、酸化錫あるいは酸化インジウムに酸化ネオジミウムを添加した透明導電性光選択吸収被膜形成用塗布溶液が開示されている。また、日本特開第２００３−２１３４４１号には、金や銀などの金属微粒子を含有した透明導電層形成液の製造方法に関する内容が開示されている。
【０００４】
上記方法により製造された透明導電膜の表面抵抗は、１０３〜１０４Ω／□程度で、抵抗が高くて、且つ、周囲環境の変化によって、時間が経つにつれて表面抵抗が増加するなど、経時変化が起こり、初期導電性を維持できなくなる問題点があって、透明導電膜に使用するには限界を有している。
【０００５】
したがって、本発明者らは、このような問題点を解決するために鋭意研究した結果、成功的に本発明に至った。即ち、本発明は、特殊な構造を有する銀錯体化合物と有機酸金属塩を利用して、少なくとも１層以上の複合多層膜から構成された透明導電膜を形成する方法に関し、より詳細には、溶液工程を通じて、抵抗特性及び透過率に優れた透明導電膜及びこれを製造する方法に関する。
【発明の概要】
【発明が解決しようとする課題】
【０００６】
上記の問題点を解決するために鋭意研究した結果、本発明者らは、特殊な構造を有する銀錯体化合物と有機酸金属塩を利用して、少なくとも１層以上の複合多層膜から構成された透明導電膜を形成することにより、抵抗特性及び透過率に優れた透明導電膜及びこれを製造する方法を提供することができるようになった。
【０００７】
また、本発明の目的は、前記複合多層膜から構成された透明導電膜を、全て溶液工程を通じて容易に製造できる製造工程を提供することにある。
【０００８】
また、本発明の他の目的は、工程が簡単で、且つ、伝導度と透過率に優れた大面積の透明導電膜を提供することにある。
【課題を解決するための手段】
【０００９】
本発明は、特殊な構造を有する銀錯体化合物と有機酸金属塩を利用して、少なくとも１層以上の複合多層膜から構成された透明導電膜を形成する方法に関し、より詳細には、溶液工程を通じて、抵抗特性及び透過率に優れた透明導電膜及びこれを製造する方法に関する。
【００１０】
以下、本発明についてより詳細に説明する。
【００１１】
図１に示したように、本発明により製造される透明導電膜の製造方法は、銀錯体化合物と有機酸金属塩を１種または２種以上使用して、少なくとも１層以上の複合多層膜を形成させて、本発明は、溶液工程を通じて、１）透明基材１上に導電層の透明度を向上させる透明層２を形成する段階と、２）伝導度を付与する導電層３を形成する段階と、からなり、３）導電膜の経時変化を防ぐための保護層４を形成する段階をさらに含むことができる。前記透明導電膜１０の製造方法は、前記図１の構造で説明されるが、前記構造は、本発明の例示に過ぎず、本発明の範囲が前記構造の例に限定されるものではない。
【００１２】
以下、本発明の各段階についてより詳細に説明する。
【００１３】
前記１）段階は、透明基材に、有機酸金属塩を含む透明層溶液を塗布して透明層を形成する段階である。
【００１４】
本段階は、有機酸金属塩を含む混合物を使用して、透明基材上に透明性を向上させる透明層を形成する段階である。
【００１５】
前記透明基材は、コーティングやプリンティング工程を通じて容易に薄膜やパターン形成が可能な、多様な基板を使用することが可能である。例えば、ポリイミド（ＰＩ）、ポリエチレンテレフタレート（ＰＥＴ）、ポリエチレンナフタレート（ＰＥＮ）、ポリエーテルスルホン（ＰＥＳ）、ナイロン（Ｎｙｌｏｎ）、ポリテトラフルオロエチレン（ＰＴＦＥ）、ポリエーテルエーテルケトン（ＰＥＥＫ）、ポリカーボネート（ＰＣ）、ポリアリレート（ＰＡＲ）などのような透明プラスチックフィルムやガラス基板にコーティングして薄膜を製造するか、直接プリンティングすることができる。このような基板は、水洗及び脱脂後使用するか、特別に前処理をして使用することができるが、前処理方法には、プラズマ、イオンビーム、コロナ、酸化または還元、熱、エッチング、紫外線（ＵＶ）照射、そして上記のバインダーや添加剤を使用したプライマー（ｐｒｉｍｅｒ）処理して使用することができるが、これらに限定されるものではない。
【００１６】
前記有機酸金属塩は、特に限定されず、本発明の目的に符合するなら、公知のいかなるものでも使用可能である。
【００１７】
本発明で使用される有機酸金属塩は、本発明に符合する場合、特に限定する必要はないが、好ましくは、炭素数３〜２８個の有機酸金属塩、または炭素数３〜２８個の有機酸金属塩と有機酸を含む有機酸金属塩が好ましい。有機酸としては、例えば、ブチル酸（ｂｕｔｙｒｉｃ  ａｃｉｄ）、バレリン酸（ｖａｌｅｒｉｃ  ａｃｉｄ）、アクリル酸（ａｃｒｙｌｉｃ  ａｃｉｄ）、ピバル酸（ｐｉｖａｌｉｃ  ａｃｉｄ）、ｎ−ヘキサン酸（ｈｅｘａｎｏｉｃ  ａｃｉｄ）、ｔ−オクタン酸（ｏｃｔａｎｏｉｃ  ａｃｉｄ）、２−エチル−ヘキサン酸（２−ｅｔｈｙｌ−ｈｅｘａｎｏｉｃ  ａｃｉｄ）、ネオデカン酸（ｎｅｏｄｅｃａｎｏｉｃ  ａｃｉｄ）、ラウリン酸（ｌａｕｒｉｃ  ａｃｉｄ）、ステアリン酸（ｓｔｅａｒｉｃ  ａｃｉｄ）、オレイン酸（ｏｌｅｉｃ  ａｃｉｄ）、ナフテン酸（ｎａｐｈｔｈｅｎｉｃ  ａｃｉｄ）、ドデカン酸（ｄｏｄｅｃａｎｏｉｃ  ａｃｉｄ）またはリノール酸（ｌｉｎｏｌｅｉｃ  ａｃｉｄ）などの有機酸が挙げられて、有機酸金属塩の金属成分としては、例えば、Ｌｉ、Ｎａ、Ｋ、Ｒｂ、Ｃｓ、Ｂｅ、Ｍｇ、Ｃａ、Ｓｒ、Ｂａ、Ｔｉ、Ｖ、Ｍｎ、Ｆｅ、Ｃｏ、Ｎｉ、Ｃｕ、Ｚｎ、Ｙ、Ｚｒ、Ｎｂ、Ｍｏ、Ｒｕ、Ｒｈ、Ｐｄ、Ａｇ、Ｃｄ、Ｈｆ、Ｔａ、Ｗ、Ｒｅ、Ｏｓ、Ｉｒ、Ｐｔ、Ａｕ、Ｈｇ、Ａｌ、Ｇａ、Ｉｎ、Ｔｌ、Ｇｅ、Ｓｎ、Ｐｂ、Ｓｂ、Ｂｉ、Ｌａ、Ｃｅ、Ｐｒ、Ｎｄ、Ｓｍ、Ｅｕなどが挙げられて、本発明の有機酸金属塩をより具体的にいうと、ｎ−ヘキサン酸マンガン、ｔ−オクタン酸マグネシウム、ナフテン酸リチウム、ネオデカン酸カリウム、２−エチルヘキサン酸銀、ネオデカン酸亜鉛、ステアリン酸コバルト、ナフテン酸ニッケル、ナフテン酸アルミニウム、ナフテン酸マグネシウム、ナフテン酸バリウム、ナフテン酸マンガン、ナフテン酸亜鉛、ナフテン酸バナジウム、ナフテン酸ジルコニウム、ナフテン酸ストロンチウム、オレイン酸錫、ｔ−オクタン酸インジウム、ジアクリル酸亜鉛、ネオデカン酸コバルト、２−エチルヘキサン酸銅、ステアリン酸鉄、オレイン酸ニッケル、ネオデカン酸カルシウム、ネオデカン酸バリウム、ドデカン酸セシウム、リノール酸鉛、ナフテン酸セリウムなどのような有機酸金属塩などを１種以上選択して一緒に使用する。
【００１８】
また、上記において、有機酸金属塩の形態は、球形、線形、板状形またはこれらの混合形態でもよく、ナノ粒子を含む粒子（ｐａｒｔｉｃｌｅ）状態や、粉末（ｐｏｗｄｅｒ）、フレーク（ｆｌａｋｅ）、コロイド（ｃｏｌｌｏｉｄ）、ハイブリッド（ｈｙｂｒｉｄ）、ペースト（ｐａｓｔｅ）、ゾル（ｓｏｌ）、溶液（ｓｏｌｕｔｉｏｎ）状態またはこれらを一種以上選択した混合形態など、多様な状態で使用可能である。
【００１９】
このような有機酸金属塩の使用量は、本発明のインク特性に符合する限り、特に制限する必要はない。通常、その使用量は、透明層溶液の全重量に対して重量比で０．０１〜１０％、より好ましくは、０．０１〜１％の範囲が好ましい。
【００２０】
本発明において、透明性の向上のための透明層の組成物は、上記の有機酸金属塩を少なくとも一つ以上含み、必要に応じて、溶媒、安定剤、分散剤、バインダー樹脂（ｂｉｎｄｅｒ  ｒｅｓｉｎ）、還元剤、界面活性剤（ｓｕｒｆａｃｔａｎｔ）、湿潤剤（Ｗｅｔｔｉｎｇ  ａｇｅｎｔ）、揺変剤（ｔｈｉｘｏｔｒｏｐｉｃ  ａｇｅｎｔ）またはレベリング（ｌｅｖｅｌｌｉｎｇ）剤のような添加剤などを含むことができる。
【００２１】
前記透明性の向上のための透明層の熱処理は、通常、８０〜４００℃、好ましくは９０〜３００℃、より好ましくは、１００〜１５０℃で熱処理することが薄膜の物性のために好ましい。さらに、前記範囲内で低温と高温で２段階以上加熱処理することも、薄膜の均一性のために好ましい。例えば、８０〜１５０℃で１〜３０分間処理して、１５０〜３００℃で１〜３０分間処理することが好ましい。
【００２２】
前記透明性向上のための透明層のコーティング方法は、インクの物性によって、それぞれスピンコーティング、ロールコーティング、スプレーコーティング、ディップコーティング、フロー（ｆｌｏｗ）コーティング、ドクターブレード（ｄｏｃｔｏｒ  ｂｌａｄｅ）とディスペンシング、インクジェットプリンティング、オフセットプリンティング、スクリーンプリンティング、パッド（ｐａｄ）プリンティング、グラビアプリンティング、フレキソプリンティング、ステンシルプリンティング、インプリンティング（ｉｍｐｒｉｎｔｉｎｇ）、ゼログラフィー（ｘｅｒｏｇｒａｐｈｙ）、リソグラフィーなどを選択して使用することが可能である。
【００２３】
本発明の２）段階は、導電層溶液を塗布して導電層を形成する段階であって、銀錯体化合物を使用して導電性を付与する導電層を形成する段階である。
【００２４】
導電層を形成するための銀錯体化合物は、下記化学式１で表される銀化合物と、化学式２のアンモニウムカルバメート系化合物、化学式３のアンモニウムカーボネート系化合物、化学式４のアンモニウムバイカーボネート系化合物またはこれらの２以上の混合物とを反応させて製造する。
［化学式１］
2014013750.tif 000003
［化学式２］
2014013750.tif 000004
［化学式３］
2014013750.tif 000005
［化学式４］
2014013750.tif 000006
（式中、Ｘは、酸素、硫黄、ハロゲン、シアノ、シアネート、カーボネート、ニトレート、ニトライト、サルフェート、ホスフェート、チオシアネート、クロレート、パークロレート、テトラフロロボレート、アセチルアセトネート、カルボキシレート、及びこれらの誘導体から選ばれる置換基であり、
ｎは、１〜４の整数であり、
Ｒ１〜Ｒ６は、互いに独立して、水素、Ｃ１〜Ｃ３０の脂肪族や脂環族アルキル基またはアリールやアラルキル（ａｒａｌｋｙｌ）基、官能基が置換されたアルキル及びアリール基、ヘテロ環化合物と高分子化合物、及びこれらの誘導体から選択される置換基であって、Ｒ１とＲ２またはＲ４とＲ５は、互いに独立して、ヘテロ原子が含まれるか含まれないアルキレンで連結されて環を形成することができる。）
【００２５】
前記化学式１の化合物を具体的に挙げると、酸化銀、チオシアネート化銀、シアン化銀、シアネート化銀、炭酸銀、硝酸銀、亜硝酸銀、硫酸銀、燐酸銀、過塩素酸化銀、四フッ素ボレート化銀、アセチルアセトネート化銀、酢酸銀、乳酸銀、シュウ酸銀、及びこれらの誘導体などが挙げられるが、これらに限定されるものではない。
【００２６】
そして、Ｒ１〜Ｒ６は、具体的に例えば、水素、メチル、エチル、プロピル、イソプロピル、ブチル、イソブチル、アミル、ヘキシル、エチルヘキシル、ヘプチル、オクチル、イソオクチル、ノニル、デシル、ドデシル、ヘキサデシル、オクタデシル、ドコデシル、シクロプロピル、シクロペンチル、シクロヘキシル、アリール、ヒドロキシ、メトキシ、メトキシエチル、メトキシプロピル、シアノエチル、エトキシ、ブトキシ、ヘキシルオキシ、メトキシエトキシエチル、メトキシエトキシエトキシエチル、ヘキサメチレンイミン、モルホリン、ピペリジン、ピペラジン、エチレンジアミン、プロピレンジアミン、ヘキサメチレンジアミン、トリエチレンジアミン、ピロール、イミダゾール、ピリジン、カルボキシメチル、トリメトキシシリルプロピル、トリエトキシシリルプロピル、フェニル、メトキシフェニル、シアノフェニル、フェノキシ、トリル、ベンジル及びその誘導体、そしてポリアリルアミンやポリエチレンアミンのような高分子化合物及びこれらの誘導体から選択できるが、これらに限定されるものではない。
【００２７】
化合物として具体的に例えば、前記化学式２のアンモニウムカルバメート系化合物は、アンモニウムカルバメート（ａｍｍｏｎｉｕｍ  ｃａｒｂａｍａｔｅ）、エチルアンモニウムエチルカルバメート、イソプロピルアンモニウムイソプロピルカルバメート、ｎ−ブチルアンモニウムｎ−ブチルカルバメート、イソブチルアンモニウムイソブチルカルバメート、ｔ−ブチルアンモニウムｔ−ブチルカルバメート、２−エチルヘキシルアンモニウム２−エチルヘキシルカルバメート、オクタデシルアンモニウムオクタデシルカルバメート、２―メトキシエチルアンモニウム２−メトキシエチルカルバメート、２−シアノエチルアンモニウム２−シアノエチルカルバメート、ジブチルアンモニウムジブチルカルバメート、ジオクタデシルアンモニウムジオクタデシルカルバメート、メチルデシルアンモニウムメチルデシルカルバメート、ヘキサメチレンイミンアンモニウムヘキサメチレンイミンカルバメート、モルホリニウムモルホリンカルバメート、ピリジニウムエチルヘキシルカルバメート、トリエチレンジアミニウムイソプロピルバイカルバメート、ベンジルアンモニウムベンジルカルバメート、トリエトキシシリルプロピルアンモニウムトリエトキシシリルプロピルカルバメート、及びこれらの誘導体からなる群から選ばれた１種または２種以上の混合物が挙げられて、前記化学式３のアンモニウムカーボネート系化合物は、アンモニウムカーボネート（ａｍｍｏｎｉｕｍ  ｃａｒｂｏｎａｔｅ）、エチルアンモニウムエチルカーボネート、イソプロピルアンモニウムイソプロピルカーボネート、ｎ−ブチルアンモニウムｎ−ブチルカーボネート、イソブチルアンモニウムイソブチルカーボネート、ｔ−ブチルアンモニウムｔ−ブチルカーボネート、２−エチルヘキシルアンモニウム２−エチルヘキシルカーボネート、２−メトキシエチルアンモニウム２−メトキシエチルカーボネート、２−シアノエチルアンモニウム２−シアノエチルカーボネート、オクタデシルアンモニウムオクタデシルカーボネート、ジブチルアンモニウムジブチルカーボネート、ジオクタデシルアンモニウムジオクタデシルカーボネート、メチルデシルアンモニウムメチルデシルカーボネート、ヘキサメチレンイミンアンモニウムヘキサメチレンイミンカーボネート、モルホリンアンモニウムモルホリンカーボネート、ベンジルアンモニウムベンジルカーボネート、トリエトキシシリルプロピルアンモニウムトリエトキシシリルプロピルカーボネート、トリエチレンジアミニウムイソプロピルカーボネート、及びこれらの誘導体から選択される１種または２種以上の混合物が挙げられて、前記化学式４のアンモニウムバイカーボネート系化合物は、アンモニウムバイカーボネート（ａｍｍｏｎｉｕｍ  ｂｉｃａｒｂｏｎａｔｅ）、イソプロピルアンモニウムバイカーボネート、ｔ−ブチルアンモニウムバイカーボネート、２−エチルヘキシルアンモニウムバイカーボネート、２−メトキシエチルアンモニウムバイカーボネート、２−シアノエチルアンモニウムバイカーボネート、ジオクタデシルアンモニウムバイカーボネート、ピリジニウムバイカーボネート、トリエチレンジアミニウムバイカーボネート、及びこれらの誘導体から選択される１種または２種以上の混合物が含まれる。
【００２８】
一方、上記のアンモニウムカルバメート系化合物、アンモニウムカーボネート系化合物またはアンモニウムバイカーボネート系化合物の種類及び製造方法は、特に制限する必要はない。例えば、米国特許第４，５４２，２１４号（１９８５．９．１７）では、第１アミン、第２アミン、第３アミンまたは少なくとも一つ以上のこれらの混合物と二酸化炭素からアンモニウムカルバメート系化合物を製造することができると記述しており、前記アミン１モル当たり水０．５モルをさらに添加すると、アンモニウムカーボネート系化合物が得られ、水１モル以上を添加する場合は、アンモニウムバイカーボネート系化合物が得られる。この際、常圧または加圧状態で、特別な溶媒無しに製造することができるが、溶媒を使用する場合、水、メタノール、エタノール、イソプロパノール、ブタノールのようなアルコール類、エチレングリコール、グリセリンのようなグリコール類、エチルアセテート、ブチルアセテート、カルビトールアセテートのようなアセテート類、ジエチルエーテル、テトラヒドロフラン、ジオクサンのようなエーテル類、メチルエチルケトン、アセトンのようなケトン類、ヘキサン、ヘプタンのような炭化水素系、ベンゼン、トルエンのような芳香族炭化水素系、そしてクロロホルムやメチレンクロライド、カーボンテトラクロライドのようなハロゲン置換溶媒、またはこれらの混合溶媒などが挙げられ、二酸化炭素は、気相状態でバブリング（ｂｕｂｂｌｉｎｇ）するか、固相ドライアイスを使用することができ、超臨界（ｓｕｐｅｒｃｒｉｔｉｃａｌ）状態でも反応できる。本発明で使用されるアンモニウムカルバメート系、アンモニウムカーボネート系またはアンモニウムバイカーボネート系誘導体の製造には、前記の方法の他にも、最終物質の構造が同じであれば、公知のいかなる方法を使用してもよい。即ち、製造のための溶媒、反応温度、濃度または触媒などを特に限定する必要はなく、製造収率にも影響しない。
【００２９】
このように製造されたアンモニウムカルバメート系、アンモニウムカーボネート系またはアンモニウムバイカーボネート系化合物と銀化合物とを反応させて有機銀錯体化合物または銀錯体混合物を製造することができる。例えば、化学式１に示したような、少なくとも一つ以上の銀化合物と、化学式２〜４に示したような化合物またはこれらの混合物とを、窒素雰囲気の常圧または加圧状態で、溶媒無しに直接反応させることができて、溶媒を使用する場合は、水、メタノール、エタノール、イソプロパノール、ブタノールのようなアルコール類、エチレングリコール、グリセリンのようなグリコール類、エチルアセテート、ブチルアセテート、カルビトールアセテートのようなアセテート類、ジエチルエーテル、テトラヒドロフラン、ジオクサンのようなエーテル類、メチルエチルケトン、アセトンのようなケトン類、ヘキサン、ヘプタンのような炭化水素系、ベンゼン、トルエンのような芳香族、そしてクロロホルムやメチレンクロライド、カーボンテトラクロライドのようなハロゲン置換溶媒、またはこれらの混合溶媒などを使用することができる。
【００３０】
本発明による銀錯体化合物または銀錯体混合物は、本願発明者らにより出願された大韓民国特許出願第２００６−１１０８３号にその製造方法が記載されている。
【００３１】
本発明において、導電性付与のための導電層の組成物は、上記の銀錯体化合物または銀錯体混合物を含み、必要に応じて、溶媒、安定剤、分散剤、薄膜補助剤、バインダー樹脂（ｂｉｎｄｅｒ  ｒｅｓｉｎ）、還元剤、界面活性剤（ｓｕｒｆａｃｔａｎｔ）、湿潤剤（Ｗｅｔｔｉｎｇ  ａｇｅｎｔ）、揺変剤（ｔｈｉｘｏｔｒｏｐｉｃ  ａｇｅｎｔ）またはレベリング（ｌｅｖｅｌｌｉｎｇ）剤のような添加剤などを含むことができる。
【００３２】
前記安定剤として例えば、第１アミン、第２アミンまたは第３アミンのようなアミン化合物や、上記のアンモニウムカルバメート、アンモニウムカーボネート、アンモニウムバイカーボネート系化合物、またはホスフィン（ｐｈｏｓｐｈｉｎｅ）、ホスファイト（ｐｈｏｓｐｈａｔｅ）やホスフェート（ｐｈｏｓｐｈａｔｅ）のようなリン化合物、チオールや硫化物（ｓｕｌｆｉｄｅ）のような硫黄化合物及びこれらの混合物から選択される。
【００３３】
即ち、具体的に例えば、アミン化合物としては、メチルアミン、エチルアミン、ｎ−プロピルアミン、イソプロピルアミン、ｎ−ブチルアミン、イソブチルアミン、イソアミルアミン、ｎ−ヘキシルアミン、２−エチルヘキシルアミン、ｎ−ヘプチルアミン、ｎ−オクチルアミン、イソオクチルアミン、ノニルアミン、デシルアミン、ドデシルアミン、ヘキサデシルアミン、オクタデシルアミン、ドコデシルアミン、シクロプロピルアミン、シクロペンチルアミン、シクロヘキシルアミン、アリールアミン、ヒドロキシアミン、アンモニウムヒドロキシド、メトキシアミン、２−エタノールアミン、メトキシエチルアミン、２−ヒドロキシプロピルアミン、メトキシプロピルアミン、シアノエチルアミン、エトキシアミン、ｎ−ブトキシアミン、２−ヘキシルオキシアミン、メトキシエトキシエチルアミン、メトキシエトキシエトキシエチルアミン、ジエチルアミン、ジプロピルアミン、ジエタノールアミン、ヘキサメチレンイミン、モルホリン、ピペリジン、ピペラジン、エチレンジアミン、プロピレンジアミン、ヘキサメチレンジアミン、トリエチレンジアミン、２，２−（エチレンジオキシ）ビスエチルアミン、トリエチルアミン、トリエタノールアミン、ピロール、イミダゾール、ピリジン、アミノアセトアルデヒドジメチルアセタール、３−アミノプロピルトリメトキシシラン、３−アミノプロピルトリエトキシシラン、アニリン、アニシジン、アミノベンゾニトリル、ベンジルアミン及びその誘導体、そしてポリアリールアミンやポリエチレンイミンのような高分子化合物及びその誘導体などのようなアミン化合物が挙げられる。
【００３４】
アンモニウムカルバメート系化合物を具体的に例えば、アンモニウムカルバメート（ａｍｍｏｎｉｕｍ  ｃａｒｂａｍａｔｅ）、エチルアンモニウムエチルカルバメート、イソプロピルアンモニウムイソプロピルカルバメート、ｎ−ブチルアンモニウムｎ−ブチルカルバメート、イソブチルアンモニウムイソブチルカルバメート、ｔ−ブチルアンモニウムｔ−ブチルカルバメート、２−エチルヘキシルアンモニウム２−エチルヘキシルカルバメート、オクタデシルアンモニウムオクタデシルカルバメート、２―メトキシエチルアンモニウム２−メトキシエチルカルバメート、２−シアノエチルアンモニウム２−シアノエチルカルバメート、ジブチルアンモニウムジブチルカルバメート、ジオクタデシルアンモニウムジオクタデシルカルバメート、メチルデシルアンモニウムメチルデシルカルバメート、ヘキサメチレンイミンアンモニウムヘキサメチレンイミンカルバメート、モルホリニウムモルホリンカルバメート、ピリジニウムエチルヘキシルカルバメート、トリエチレンジアミニウムイソプロピルバイカルバメート、ベンジルアンモニウムベンジルカルバメート、トリエトキシシリルプロピルアンモニウムトリエトキシシリルプロピルカルバメート及びこれらの誘導体などがあり、アンモニウムカーボネート系化合物は、アンモニウムカーボネート（ａｍｍｏｎｉｕｍ  ｃａｒｂｏｎａｔｅ）、エチルアンモニウムエチルカーボネート、イソプロピルアンモニウムイソプロピルカーボネート、ｎ−ブチルアンモニウムｎ−ブチルカーボネート、イソブチルアンモニウムイソブチルカーボネート、ｔ−ブチルアンモニウムｔ−ブチルカーボネート、２−エチルヘキシルアンモニウム２−エチルヘキシルカーボネート、２−メトキシエチルアンモニウム２−メトキシエチルカーボネート、２−シアノエチルアンモニウム２−シアノエチルカーボネート、オクタデシルアンモニウムオクタデシルカーボネート、ジブチルアンモニウムジブチルカーボネート、ジオクタデシルアンモニウムジオクタデシルカーボネート、メチルデシルアンモニウムメチルデシルカーボネート、ヘキサメチレンイミンアンモニウムヘキサメチレンイミンカーボネート、モルホリンアンモニウムモルホリンカーボネート、ベンジルアンモニウムベンジルカーボネート、トリエトキシシリルプロピルアンモニウムトリエトキシシリルプロピルカーボネート、トリエチレンジアミニウムイソプロピルカーボネート、及びこれらの誘導体が挙げられて、アンモニウムバイカーボネート系化合物を具体的に例えば、アンモニウムバイカーボネート（ａｍｍｏｎｉｕｍ  ｂｉｃａｒｂｏｎａｔｅ）、イソプロピルアンモニウムバイカーボネート、ｔ−ブチルアンモニウムバイカーボネート、２−エチルヘキシルアンモニウムバイカーボネート、２−メトキシエチルアンモニウムバイカーボネート、２−シアノエチルアンモニウムバイカーボネート、ジオクタデシルアンモニウムバイカーボネート、ピリジニウムバイカーボネート、トリエチレンジアミニウムバイカーボネート、及びこれらの誘導体などが挙げられる。
【００３５】
また、リン化合物としては、化学式Ｒ３Ｐ、（ＲＯ）３Ｐまたは（ＲＯ）３ＰＯで表現されるリン化合物であって、ここでＲは、炭素数１〜２０のアルキルまたはアリール基を示し、代表的に、トリブチルホスフィン、トリフェニルホスフィン、トリエチルホスファイト、トリフェニルホスファイト、ジベンジルホスフェート、トリエチルホスフェートなどが挙げられる。そして、硫黄化合物として、例えば、ブタンチオール、ｎ−ヘキサンチオール、ジエチルサルファイト、テトラヒドロチオフェン、アリルジサルファイド、メルカプトベンゾチアゾール、アルキルメルカプトアセテート、オクチルチオグリコレートなどがある。このような安定剤の使用量は、本発明のインク特性に符合する限り、特に制限する必要はない。しかし、その含量が銀化合物に対してモル比で０．１％〜９０％がよく、より好ましくは、１〜５０％である。この範囲を超過する場合、薄膜の伝導度の低下が生じ得て、それ未満の場合、インクの貯蔵安定性が低下する可能性がある。
【００３６】
また、薄膜補助剤は、有機酸及び有機酸誘導体が使用できて、１種または２種以上の混合物から構成される。有機酸の例としては、酢酸（ａｃｅｔｉｃ  ａｃｉｄ）、シュウ酸（ｏｘａｌｉｃ  ａｃｉｄ）、クエン酸（ｃｉｔｒｉｃ  ａｃｉｄ）、乳酸（Ｌａｃｔｉｃ  ａｃｉｄ）、マレイン酸（ｍａｌｅｉｃ  ａｃｉｄ）、アクリル酸（ａｃｒｙｌｉｃ  ａｃｉｄ）、ブチル酸（ｂｕｔｙｒｉｃ  ａｃｉｄ）、バレリン酸（ｖａｌｅｒｉｃ  ａｃｉｄ）、ピバル酸（ｐｉｖａｌｉｃ  ａｃｉｄ）、ｎ−ヘキサン酸（ｈｅｘａｎｏｉｃ  ａｃｉｄ）、ｔ−オクタン酸（ｏｃｔａｎｏｉｃ  ａｃｉｄ）、２−エチル−ヘキサン酸（２−ｅｔｈｙｌ−ｈｅｘａｎｏｉｃ  ａｃｉｄ）、ネオデカン酸（ｎｅｏｄｅｃａｎｏｉｃ  ａｃｉｄ）、ラウリン酸（ｌａｕｒｉｃ  ａｃｉｄ）、ステアリン酸（ｓｔｅａｒｉｃ  ａｃｉｄ）、オレイン酸（ｏｌｅｉｃ  ａｃｉｄ）、ナフテン酸（ｎａｐｈｔｈｅｎｉｃ  ａｃｉｄ）、ドデカン酸（ｄｏｄｅｃａｎｏｉｃ  ａｃｉｄ）、リノール酸（ｌｉｎｏｌｅｉｃ  ａｃｉｄ）などの有機酸が使用でき、有機酸誘導体としては、酢酸アンモニウム塩、クエン酸アンモニウム塩、ラウリン酸アンモニウム塩、乳酸アンモニウム塩、マレイン酸アンモニウム塩、シュウ酸アンモニウム塩などの有機酸アンモニウム塩と、Ａｕ、Ｃｕ、Ｚｎ、Ｎｉ、Ｃｏ、Ｐｄ、Ｐｔ、Ｔｉ、Ｖ、Ｍｎ、Ｆｅ、Ｃｒ、Ｚｒ、Ｎｂ、Ｍｏ、Ｗ、Ｒｕ、Ｃｄ、Ｔａ、Ｒｅ、Ｏｓ、Ｉｒ、Ａｌ、Ｇａ、Ｇｅ、Ｉｎ、Ｓｎ、Ｓｂ、Ｐｂ、Ｂｉ、Ｓｍ、Ｅｕ、Ａｃ、Ｔｈなどのような金属を含む有機酸金属塩が使用できる。有機酸金属塩の例としては、シュウ酸マンガン、酢酸金、シュウ酸パラジウム、２−エチルヘキサン酸銀、オクタン酸銀、ネオデカン酸銀、ステアリン酸コバルト、ナフテン酸ニッケル、ナフテン酸コバルトなどが挙げられる。前記薄膜補助剤の使用量は、特に限定されないが、銀錯体化合物または混合物に対して、モル比で０．１〜２５％が好ましい。この範囲を超過する場合は、均一な薄膜形成が難しく、これ未満の場合は、薄膜にクラックが生じ得る問題点がある。
【００３７】
そして、銀溶液の粘度調節や円滑な薄膜形成のために溶媒が必要な場合があるが、この際使用できる溶媒としては、水、メタノール、エタノール、イソプロパノール、１−メトキシプロパノール、ブタノール、エチルヘキシルアルコール、テルピネオールのようなアルコール類、エチレングリコール、グリセリンのようなグリコール類、エチルアセテート、ブチルアセテート、メトキシプロピルアセテート、カルビトールアセテート、エチルカルビトールアセテートのようなアセテート類、メチルセロソルブ、ブチルセロソルブ、ジエチルエーテル、テトラヒドロフラン、ジオキサンのようなエーテル類、メチルエチルケトン、アセトン、ジメチルホルムアミド、１−メチル−２−ピロリドンのようなケトン類、ヘキサン、ヘプタン、ドデカン、パラフィンオイル、ミネラルスピリットのような炭化水素系、ベンゼン、トルエン、キシレンのような芳香族炭化水素系、そしてクロロホルムやメチレンクロライド、カーボンテトラクロライドのようなハロゲン置換溶媒、アセトニトリル、ジメチルスルホキシド、またはこれらの混合溶媒などを使用することができる。
【００３８】
前記導電性付与のための導電層の熱処理は、通常８０〜４００℃、好ましくは、９０〜３００℃、より好ましくは１００〜１５０℃で熱処理することが薄膜の物性のために好ましい。付加的に、前記範囲内で、低温と高温で２段階以上加熱処理することも、薄膜の均一性のために好ましい。例えば、８０〜１５０℃で１〜３０分間処理して、１５０〜３００℃で１〜３０分間処理することが好ましい。
【００３９】
前記導電性付与のための導電層のコーティング方法は、インクの物性によって、それぞれスピンコーティング、ロールコーティング、スプレーコーティング、ディップコーティング、フロー（ｆｌｏｗ）コーティング、ドクターブレード（ｄｏｃｔｏｒ  ｂｌａｄｅ）とディスペンシング、インクジェットプリンティング、オフセットプリンティング、スクリーンプリンティング、パッド（ｐａｄ）プリンティング、グラビアプリンティング、フレキソプリンティング、ステンシルプリンティング、インプリンティング（ｉｍｐｒｉｎｔｉｎｇ）、ゼログラフィー（ｘｅｒｏｇｒａｐｈｙ）、リソグラフィーなどを選択して使用することが可能である
【００４０】
本発明の３）段階は、無機酸化物またはメルカプタン化合物を塗布して導電層の保護層を形成する段階であって、導電膜の経時変化を防ぐための保護層を形成する段階である。
【００４１】
本発明により形成された保護層は、無機物酸化物、例えば、シリカ（ＳｉＯ２）、二酸化チタン、ジルコニア、酸化亜鉛などをゾル、コロイド状態として使用するか、またはメルカプタン化合物を使用することができて、特に好ましくは、炭素数が２〜２４個のアルキルまたはアリールグループが導入されたメルカプタン、例えば、１−ヘキシルメルカプタン、ドデシルメルカプタン、ラウリルメルカプタン、ヘキサデシルメルカプタン、オクタデシルメルカプタン、ベンゾメルカプタン、メルカプトアセト酸、メルカプトベンジルアルコール、メルカプトエタノール、メルカプトエチルエーテル、メルカプトイミダゾール、メルカプトピリジン、メルカプトフェノール、１，２−エタンジチオール、１，２−プロパンジチオールまたは２，３−ジメルカプト−１−プロパノールなどを使用することができる。前記保護層の物質は、１種または２種以上混合して、多様な方法により使用することができる。
【００４２】
前記保護層の熱処理は、通常５０〜３００℃、好ましくは、６０〜２００℃、より好ましくは７０〜１５０℃で熱処理することが薄膜の物性のために好ましい。付加的に、前記範囲内で、低温と高温で２段階以上加熱処理することも、薄膜の均一性のために好ましい。例えば、８０〜１５０℃で１〜３０分間処理して、１５０〜３００℃で１〜３０分間処理することが好ましい。
【００４３】
前記保護層のコーティング方法は、インクの物性によって、それぞれスピンコーティング、ロールコーティング、スプレーコーティング、ディップコーティング、フロー（ｆｌｏｗ）コーティング、ドクターブレード（ｄｏｃｔｏｒ  ｂｌａｄｅ）とディスペンシング、インクジェットプリンティング、オフセットプリンティング、スクリーンプリンティング、パッド（ｐａｄ）プリンティング、グラビアプリンティング、フレキソプリンティング、ステンシルプリンティング、インプリンティング（ｉｍｐｒｉｎｔｉｎｇ）、ゼログラフィー（ｘｅｒｏｇｒａｐｈｙ）、リソグラフィーなどを選択して使用することが可能である。
【図面の簡単な説明】
【００４４】
【図１】本発明による透明導電膜の断面図である。
【図２】実施例１８に係る透明導電膜の透過率測定グラフである。
【図３】実施例２３に係る透明導電膜の透過率測定グラフである。
【発明を実施するための形態】
【００４５】
以下、実施例を通じて本発明をさらに詳細に説明するが、本発明の範囲がこれらの実施例に限定されるものではない。
【００４６】
＊透明層溶液の製造
（実施例１）
攪拌器付き２５０ｍｌシュレンク（Ｓｃｈｌｅｎｋ）フラスコにメタノール１０ｍｌとナフテン酸５ｇを添加して８０℃で攪拌しながら、２８重量％アンモニア水溶液２ｍｌを添加して１時間反応させ、２０重量％バリウムニトレート水溶液９．３ｍｌをシュレンク（Ｓｃｈｌｅｎｋ）フラスコに徐々に滴加した後、ナフテン酸バリウム（ｂａｒｉｕｍ  ｎａｐｈｔｈｅｎａｔｅ）溶液を製造する。この溶液を濾過してナフテン酸バリウムを取って、ヘキサンで再び溶かして濾過した後、不純物の除去されたナフテン酸バリウム溶液を製造する。この溶液をバリウム含量が０．３重量％になるようにヘキサンで希釈し、透明層用インク組成物を製造した。
【００４７】
（実施例２）
攪拌器付き２５０ｍｌシュレンク（Ｓｃｈｌｅｎｋ）フラスコにメタノール１０ｍｌとネオデカン酸５ｇを添加して８０℃で攪拌しながら、２８重量％アンモニア水溶液４ｍｌを添加して１時間反応させ、３０重量％カルシウムニトレート水溶液８ｍｌをシュレンク（Ｓｃｈｌｅｎｋ）フラスコに徐々に滴加した後、ネオデカン酸カルシウム（ｃａｌｃｉｕｍ  ｎｅｏｄｅｃａｎｏａｔｅ）溶液を製造する。この溶液を濾過してネオデカン酸カルシウムを取って、ヘキサンで再び溶かして濾過した後、不純物の除去されたネオデカン酸カルシウム溶液を製造する。この溶液をカルシウム含量が０．３重量％になるようにヘキサンで希釈し、透明層用インク組成物を製造した。
【００４８】
（実施例３）
攪拌器付き２５０ｍｌシュレンク（Ｓｃｈｌｅｎｋ）フラスコにメタノール１０ｍｌとナフテン酸５ｇを添加して８０℃で攪拌しながら、２８重量％アンモニア水溶液２ｍｌを添加して１時間反応させ、２０重量％アルミニウムニトレート水溶液１３．４ｍｌをシュレンク（Ｓｃｈｌｅｎｋ）フラスコに徐々に滴加した後、ナフテン酸アルミニウム（ａｌｕｍｉｎｕｍ  ｎａｐｈｔｈｅｎａｔｅ）溶液を製造する。この溶液を濾過してナフテン酸アルミニウムを取って、ヘキサンで再び溶かして濾過した後、不純物の除去されたナフテン酸アルミニウム溶液を製造する。この溶液をアルミニウム含量が０．２重量％になるようにヘキサンで希釈し、透明層用インク組成物を製造した。
【００４９】
（実施例４）
攪拌器付き２５０ｍｌシュレンク（Ｓｃｈｌｅｎｋ）フラスコにメタノール１０ｍｌとネオデカン酸５ｇを添加して８０℃で攪拌しながら、２８重量％アンモニア水溶液４ｍｌを添加して１時間反応させ、２０重量％コバルトニトレート水溶液２１．１ｍｌをシュレンク（Ｓｃｈｌｅｎｋ）フラスコに徐々に滴加した後、ネオデカン酸コバルト（ｃｏｂａｌｔ  ｎｅｏｄｅｃａｎｏａｔｅ）溶液を製造する。この溶液を濾過してネオデカン酸コバルトを取って、ヘキサンで再び溶かして濾過した後、不純物の除去されたネオデカン酸コバルト溶液を製造する。この溶液をコバルト含量が０．２重量％になるようにヘキサンで希釈し、透明層用インク組成物を製造した。
【００５０】
（実施例５）
攪拌器付き２５０ｍｌシュレンク（Ｓｃｈｌｅｎｋ）フラスコにメタノール１０ｍｌとナフテン酸５ｇを添加して８０℃で攪拌しながら、２８重量％アンモニア水溶液２ｍｌを添加して１時間反応させ、４５重量％マンガンニトレート水溶液１．９ｍｌをシュレンク（Ｓｃｈｌｅｎｋ）フラスコに徐々に滴加した後、ナフテン酸マンガン（ｍａｎｇａｎｅｓｅ  ｎａｐｈｔｈｅｎａｔｅ）溶液を製造する。この溶液を濾過してナフテン酸マンガンを取って、ヘキサンで再び溶かして濾過した後、不純物の除去されたナフテン酸マンガン溶液を製造する。この溶液をマンガン含量が０．４重量％になるようにヘキサンで希釈し、透明層用インク組成物を製造した。
【００５１】
（実施例６）
攪拌器付き２５０ｍｌシュレンク（Ｓｃｈｌｅｎｋ）フラスコにメタノール１０ｍｌとナフテン酸５ｇを添加して８０℃で攪拌しながら、２８重量％アンモニア水溶液２ｍｌを添加して１時間反応させ、２０重量％ジンクニトレート水溶液１０．６ｍｌをシュレンク（Ｓｃｈｌｅｎｋ）フラスコに徐々に滴加した後、ナフテン酸亜鉛（ｚｉｎｃ  ｎａｐｈｔｈｅｎａｔｅ）溶液を製造する。この溶液を濾過してナフテン酸亜鉛を取って、ヘキサンで再び溶かして濾過した後、不純物の除去されたナフテン酸亜鉛溶液を製造する。この溶液をジンク含量が０．３重量％になるようにヘキサンで希釈し、透明層用インク組成物を製造した。
【００５２】
（実施例７）
攪拌器付き２５０ｍｌシュレンク（Ｓｃｈｌｅｎｋ）フラスコにメタノール１０ｍｌとナフテン酸５ｇを添加して８０℃で攪拌しながら、２８重量％アンモニア水溶液２ｍｌを添加して１時間反応させ、２０重量％マグネシウムニトレート水溶液９．２ｍｌをシュレンク（Ｓｃｈｌｅｎｋ）フラスコに徐々に滴加した後、ナフテン酸マグネシウム（ｍａｇｎｅｓｉｕｍ  ｎａｐｈｔｈｅｎａｔｅ）溶液を製造する。この溶液を濾過してナフテン酸マグネシウムを取って、ヘキサンで再び溶かして濾過した後、不純物の除去されたナフテン酸マグネシウム溶液を製造する。この溶液をマグネシウム含量が０．２重量％になるようにヘキサンで希釈し、透明層用インク組成物を製造した。
【００５３】
（実施例８）
実施例１で製造された溶液と実施例２で製造された溶液とを５０／５０ｖｏｌ％の比率で混合して透明層用溶液を製造した。
【００５４】
（実施例９）
実施例４で製造された溶液と実施例７で製造された溶液とを５０／５０ｖｏｌ％の比率で混合して透明層用溶液を製造した。
【００５５】
＊導電層用溶液の製造
（実施例１０）
攪拌器付き２５０ｍｌのシュレンク（Ｓｃｈｌｅｎｋ）フラスコに、２−エチルヘキシルアンモニウム２−エチルヘキシルカルバメート３３．７ｇ（１４１．９ミリモル）を入れて、酸化銀１０．０ｇ（４３．１ミリモル）を添加し、常温で２時間攪拌しながら反応させた。反応が進行されるにつれて、最初は黒色懸濁液（Ｓｌｕｒｒｙ）から錯化合物が生成されるにつれて段々色が薄くなり、最終的には粘度０．３１ｐａ．ｓの黄色の透明な液状銀錯体化物４３．７ｇが得られて、熱分析（ＴＧＡ）の結果、銀含量は２２．０重量％であった。この銀錯化合物を、銀含量が０．７５重量％になるようにメタノールで希釈して、導電層用溶液を製造した。
【００５６】
（実施例１１）
実施例１０の方法により製造するが、銀含量が１．０重量％になるようにメタノールで希釈し、導電層用溶液を製造した。
【００５７】
（実施例１２）
実施例１０の方法により製造するが、銀含量が０．３重量％になるようにメタノールで希釈し、導電層用溶液を製造した。
【００５８】
＊保護層用溶液の製造
（実施例１３）
５ｎｍ大きさのシリカゾル（製品名：ＮＹＡＳＩＬ  ５、製造社：ＮＹＡＣＯＬ社）溶液を、シリカ含量が１重量％になるようにメタノールで希釈し、保護層用溶液を製造した。
【００５９】
（実施例１４）
１−ヘキシルメルカプタン（製造社：Ａｌｄｒｉｃｈ社）１０ｇとメタノール３５０ｇを混合した後、１時間攪拌して保護層用溶液を製造した。
【００６０】
＊透明導電膜の製造
（実施例１５）
透明導電膜の製造のために、スピンコーティング用ガラス基板を用意した後、まずエタノールを利用してガラス基板表面の塵を除去した後、乾燥機で５０℃で乾燥した。３０分間以上乾燥されたガラス基板をスピンコーターに位置させて、実施例２の組成物２０ｍｌをガラス基板上に注いで３０ｒｐｍで回転させて透明層を形成し、１００℃で１分間乾燥した後、実施例１２の組成物２０ｍｌを透明層上に注いで３０ｒｐｍで回転させて導電層を形成し、２分間１２０℃で乾燥して透明導電膜を製造した。製造された透明導電膜の面抵抗、透過率及び経時変化の結果を表１に示した。
【００６１】
（実施例１６）
透明導電膜の製造のために、スピンコーティング用ガラス基板を用意した後、まずエタノールを利用してガラス基板表面の塵を除去した後、乾燥機で５０℃で乾燥した。３０分間以上乾燥されたガラス基板をスピンコーターに位置させて、実施例２の組成物２０ｍｌをガラス基板上に注いで３０ｒｐｍで回転させて透明層を形成し、１００℃で１分間乾燥した後、実施例１２の組成物２０ｍｌを透明層上に注いで３０ｒｐｍで回転させて導電層を形成した。２分間１２０℃で乾燥した後、実施例１３の組成物を３００ｒｐｍで回転させて保護層を形成し、透明導電膜を製造した。製造された透明導電膜の面抵抗、透過率及び経時変化の結果を表１に示した。
【００６２】
（実施例１７）
実施例１１の組成物を使用して導電層を形成したことを除いては、実施例１６と同様な方法により行った。製造された透明導電膜の面抵抗、透過率及び経時変化の結果を表１に示した。
【００６３】
（実施例１８）
実施例１の組成物を使用して透明層を形成して、実施例１４の組成物を保護層に使用したことを除いては、実施例１６と同様な方法により行った。製造された透明導電膜の面抵抗、透過率及び経時変化の結果を表１に示した。
【００６４】
（実施例１９）
実施例３の組成物を使用して透明層を形成したことを除いては、実施例１６と同様な方法により行った。製造された透明導電膜の面抵抗、透過率及び経時変化の結果を表１に示した。
【００６５】
（実施例２０）
実施例４の組成物を使用して透明層を形成したことを除いては、実施例１６と同様な方法により行った。製造された透明導電膜の面抵抗、透過率及び経時変化の結果を表１に示した。
【００６６】
（実施例２１）
実施例５の組成物を使用して透明層を形成したことを除いては、実施例１６と同様な方法により行った。製造された透明導電膜の面抵抗、透過率及び経時変化の結果を表１に示した。
【００６７】
（実施例２２）
実施例６の組成物を使用して透明層を形成したことを除いては、実施例１６と同様な方法により行った。製造された透明導電膜の面抵抗、透過率及び経時変化の結果を表１に示した。
【００６８】
（実施例２３）
実施例７の組成物を使用して透明層を形成したことを除いては、実施例１６と同様な方法により行った。製造された透明導電膜の面抵抗、透過率及び経時変化の結果を表１に示した。
【００６９】
（実施例２４）
実施例８の組成物を使用して透明層を形成したことを除いては、実施例１６と同様な方法により行った。製造された透明導電膜の面抵抗、透過率及び経時変化の結果を表１に示した。
【００７０】
（実施例２５）
実施例９の組成物を使用して導電層を形成したことを除いては、実施例１６と同様な方法により行った。製造された透明導電膜の面抵抗、透過率及び経時変化の結果を表１に示した。
【００７１】
（比較例１）
透明導電膜の製造のために、スピンコーティング用ガラス基板を用意した後、まずエタノールを利用してガラス基板表面の塵を除去した後、乾燥機で５０℃で乾燥した。３０分間以上乾燥されたガラス基板をスピンコーターに位置させて、実施例１２の組成物２０ｍｌをガラス基板上に注いで３０ｒｐｍで回転させて透明導電膜を形成した後、１２０℃で２分間乾燥した。製造された透明導電膜の面抵抗、透過率及び経時変化の結果を表１に示した。
【００７２】
（比較例２）
透明導電膜の製造のために、スピンコーティング用ガラス基板を用意した後、まず一般洗浄液を利用してガラス基板表面の塵を除去した後、乾燥機で５０℃で乾燥した。３０分間以上乾燥されたガラス基板をスピンコーターに位置させて、ＰＥＤＯＴ／ＰＳＳ（Ｂａｙｅｒ社製品）２０ｍｌをガラス基板上に注いで３０ｒｐｍで回転させて透明導電膜を形成した後、１２０℃で２分間乾燥した。製造された透明導電膜の面抵抗、透過率及び経時変化の結果を表１に示した。
【００７３】
［表１］
実施例及び比較例で製造された透明導電膜の物性データ
2014013750.tif 000007
【００７４】
（１）経時変化の評価：透明導電膜の製造３０日後の面抵抗の変化を測定
○：面抵抗の変化がない場合
△：面抵抗の変化が１０％以内
×：面抵抗の変化が１０％以上
（２）伝導度の評価：パターン１ｃｍ×３ｃｍの長方形サンプルを製作後、これを（ＡＩＴ）ＣＭＴ−ＳＲ１０００Ｎで面抵抗測定。
（３）透過率の評価：パターン２ｃｍ×２ｃｍの正方形サンプルを製作後、分光光度計（ＰｅｒｋｉｎＥｌｍｅｒ  Ｍｏｄｅｌ  ｌａｍｂｌａ−６５０）で透過率測定。
【産業上の利用可能性】
【００７５】
本発明は、特殊な構造を有する銀錯体化合物と有機酸金属塩を利用して、少なくとも１層以上の複合多層膜から構成された透明導電膜及びその製造方法に関する。
【００７６】
本発明は、溶液工程を通じて、抵抗特性及び透過率に優れた透明導電膜及びこれを製造する方法を提供する。
【００７７】
本発明によると、製造工程が簡単で、且つ伝導度と透過率に優れた大面積の透明導電膜を得ることができる。
【００７８】
また、本発明の透明導電膜を使用して、表示素子の電源印加用、家電機器の電子波遮蔽膜、そしてＬＣＤ、ＯＬＥＤ、ＦＥＤ、ＰＤＰ、フレキシブルディスプレイ、電子ペーパーなどの各種ディスプレイ分野の透明電極など、電気電子装備の必須的な構成要素として使用されている導電膜を提供することができる。
【符号の説明】
【００７９】
１    基材層
２    透明層
３    導電層
４    保護層
１０    透明導電膜
【図１】
2014013750.tif 000015
【図２】
2014013750.tif 000016
【図３】
2014013750.tif 000017